(57)【要約】可撓性透明導電性電極層を製造する方法は、１０ｎｍ〜１００ｎｍの厚さを有する相関金属膜を可撓性透明基板に積層する工程、紫外光パルスにより前記相関金属膜を焼鈍する工程、並びに前記積層する工程及び前記焼鈍する工程において前記可撓性透明基板の温度を８０℃未満に維持する工程を含む。【選択図】図２Ａ
2019519919.tif 000002
【特許請求の範囲】
【請求項１】
１０ｎｍ〜１００ｎｍの厚さを有する相関金属膜を可撓性透明基板に積層する工程、
紫外光パルスにより前記相関金属膜を焼鈍する工程、並びに
前記積層する工程及び前記焼鈍する工程においてに前記可撓性透明基板の温度を８０℃未満に維持する工程を含む、可撓性透明導電性電極層を製造する方法。
【請求項２】
前記焼鈍する工程では、前記相関金属膜の第１の領域が第１の所定のシート抵抗値を有するまで前記第１の領域を焼鈍し、
前記第１の領域は、第１の所定の形状を有する、請求項１に記載の方法。
【請求項３】
前記第１の所定のシート抵抗値は１０Ω／□よりも低い、請求項２に記載の方法。
【請求項４】
前記焼鈍する工程では、さらに前記相関金属膜の第２の領域が第２の所定のシート抵抗値を有するまで前記第２の領域を焼鈍し、
前記第２の領域は、第２の所定の形状を有する、請求項２に記載の方法。
【請求項５】
前記第１の所定のシート抵抗値は１０Ω／□よりも低い、請求項４に記載の方法。
【請求項６】
前記第２の所定のシート抵抗値は１〜１００Ω／□である、請求項５に記載の方法。
【請求項７】
前記相関金属膜を前記可撓性透明基板に積層する前記工程にロールツーロール積層処理を用いる、請求項１に記載の方法。
【請求項８】
前記相関金属膜はＳｒＶＯ３又はＣａＶＯ３である、請求項１に記載の方法。
【請求項９】
有機発光ダイオード層を前記可撓性透明導電性電極層に積層して可撓性有機発光ダイオード照明パネルを製造する工程をさらに含む、請求項３に記載の方法。
【請求項１０】
可撓性透明基板に設けられ、１０ｎｍ〜１００ｎｍの厚さを有する焼鈍済み相関金属膜を含み、
前記相関金属膜は、前記可撓性透明基板の温度が８０℃未満に維持された状態でＵＶパルスを用いて焼鈍されており、
前記相関金属膜及び前記可撓性透明基板は、それぞれが異なる所定の形状と異なる所定のシート抵抗値を有する複数の領域を含む、装置。
【請求項１１】
前記相関金属膜及び可撓性透明基板は、タッチスクリーン装置、高性能窓用フィルム、又はセンサーに含まれる、請求項１０に記載の装置。
【請求項１２】
シート抵抗値が前記複数の領域のうちの少なくとも１つの領域で１０Ω／□よりも低い、請求項１０に記載の装置。
【請求項１３】
シート抵抗値が前記複数の領域のうちの少なくとも１つの他の領域で１〜１００Ω／□である、請求項１２に記載の装置。
【請求項１４】
前記相関金属膜及び前記可撓性透明基板はロールツーロール処理で製造されている、請求項１０に記載の装置。
【請求項１５】
前記相関金属膜は１０ｎｍ〜５０ｎｍの厚さを有する、請求項１に記載の方法。
【請求項１６】
前記焼鈍済みの相関金属膜は１０ｎｍ〜５０ｎｍの厚さを有する、請求項１０に記載の装置。
【請求項１７】
前記相関金属膜はＡＢＯ３の形態であり、Ａは第ＩＩＡ族材料の単体又は混合物であり、Ｂは第ＶＢ族材料の単体又は混合物である、請求項１に記載の方法。
【発明の詳細な説明】
【背景技術】
【０００１】
可撓性透明導電性電極（ＴＣＥ）層は、広範な用途、例えば携帯電話、携帯情報端末（ＰＤＡ）、デジタルカメラ、及び個人娯楽用手持ち式端末などの大容量小画面装置に用いられる。ＴＣＥ層の抵抗値は、ＴＣＥの具体的な用途を決定する。可撓性透明導電性電極層の薄くて柔軟な性質により、そのような小画面装置は可撓性で折りたたみ可能、又は着用可能にもなる。
【０００２】
そのような装置は、多くの場合、具体的な用途に応じて様々な形状及び／又はシート抵抗値の可撓性透明導電性電極層を必要とする。しかし、用途の範囲は所望の形状及びシート抵抗値を有する可撓性透明導電性電極層を形成する際の困難により限定されてしまう。
【０００３】
例えば、可撓性透明導電性電極層は、有機発光ダイオード（organic light-emitting diode、ＯＬＥＤ）照明パネルに用いることができる。ＯＬＥＤ照明パネルは様々な用途を有する。具体的な用途に応じて、特定の形状及び／又はシート抵抗値の可撓性透明導電性電極層を製造する必要があるかもしれない。ＯＬＥＤ照明パネルを形成する従来技術は、有機半導体材料の標準的積層法とフォトリソグラフィーを用い、従来技術のフォトリソグラフ工程の複雑な特徴のため、ＯＬＥＤ照明パネルの形状の選択肢は限られている。その結果、ＯＬＥＤ照明パネルの用途の範囲は限られている。所望の形状及び／又はシート抵抗値のＴＣＥ層を製造し、所望の形状及び／又はシート抵抗値のＴＣＥ層の上にＯＬＥＤ層を形成することで、広範な用途に所望の形状のＯＬＥＤ照明パネルを得ることができる。
【発明の概要】
【課題を解決するための手段】
【０００４】
一般に、一側面では、本発明の１つ以上の実施形態は、可撓性透明導電性電極層を製造する方法に関する。この方法は、１０ｎｍ〜１００ｎｍの厚さを有する相関金属膜を可撓性透明基板に積層する工程、紫外光パルスにより相関金属膜を焼鈍する工程、並びに上記積層する工程及び焼鈍する工程において可撓性透明基板の温度を８０℃未満に維持する工程を含む。実施形態によっては、相関金属膜が１０ｎｍ〜５０ｎｍの厚さを有していることが好ましい。
【０００５】
別の側面では、１つ以上の実施形態は、可撓性透明基板に設けられ、１０ｎｍ〜１００ｎｍを有する焼鈍済み相関金属膜を含む装置に関する。実施形態によっては、相関金属膜が１０ｎｍ〜５０ｎｍの厚さを有していることが好ましい。相関金属膜は、可撓性透明基板の温度が８０℃未満に維持された状態で、ＵＶ光パルスを用いて焼鈍されている。相関金属膜及び可撓性透明基板は、それぞれが異なる所定の形状と異なる所定のシート抵抗値を有する複数の領域を含む。
【０００６】
本発明の他の側面は、以下の記載及び添付の特許請求の範囲から明らかとなる。
【図面の簡単な説明】
【０００７】
【図１】本明細書に開示する１つ以上の実施形態による相関金属ＳｒＶＯ３とＣａＶＯ３の単位格子の例示的な結晶構造体を示す。
【０００８】
【図２Ａ】図２Ａは、本明細書に開示する１つ以上の実施形態による透明導電性電極を形成する低温・真空によるロールツーロール膜蒸着処理の概略図を示し、本明細書に開示する１つ以上の実施形態によるスパッタリング法によるロールツーロール膜蒸着処理を例示する。
【図２Ｂ】図２Ｂは、本明細書に開示する１つ以上の実施形態による透明導電性電極を形成する低温・真空によるロールツーロール膜蒸着処理の概略図を示し、本明細書に開示する１つ以上の実施形態による湿式法によるロールツーロール膜蒸着処理を例示する。
【０００９】
【図３】図３は、本明細書に開示する１つ以上の実施形態による可撓性透明基板の温度の分析結果を示す。
【００１０】
【図４】図４は、本発明の１つ以上の実施形態による可撓性透明導電性電極層を形成する処理の概略斜視図を示す。
【００１１】
【図５】図５は、本発明の１つ以上の実施形態による流れ図を示す。
【発明を実施するための形態】
【００１２】
ここで、添付の図面を参照して本発明の具体的な実施形態を詳細に記載する。一貫性を持たせるために様々な図面の同一の要素は同一の符号で示す。さらに、本明細書の図面で「図（Fig.）」を用いる場合には「図（Figure）」という用語を用いるのと同意義である。
【００１３】
本発明の実施形態に関する以下の詳細な記載において、本発明をより良く理解できるように多くの具体的な詳細を記述する。しかし、当業者にはこれらの具体的な詳細を用いることなく本発明を実施できることが明らかである。他の例では、記載を不必要に複雑にすることを避けるため、周知の特徴事項を記載していない。
【００１４】
全体として、特許請求する本発明の実施形態は、相関金属薄膜を用いる可撓性透明導電性電極層を形成（製造）する方法に関する。例えば、本方法は、可撓性透明基板に積層された相関金属薄膜に紫外光（ＵＶ）パルスを照射する工程、相関金属薄膜を可撓性透明基板に積層する工程、及び可撓性透明基板の温度を８０℃未満に維持しつつＵＶ光パルスで相関金属膜を焼鈍する工程を含んでもよい。そのような方法の１つ以上の実施形態で、任意もしくは所望の形状及び／又はシート抵抗値の可撓性透明導電性電極層を形成することができ、それにより可撓性透明導電性電極層を従来知られているよりも広範な用途に用いることができる。
【００１５】
１つ以上の実施形態による可撓性透明導電性電極層の用途としては、例えばタッチスクリーン、高性能窓用フィルム、及びセンサーが挙げられる。多くの工業用途では特定の形状及びシート抵抗値、通常は５００Ω／□よりも低い抵抗値の透明導電性電極が必要とされる。例えば、可撓性有機発光ダイオード（ＯＬＥＤ）表示画面及び太陽電池のシート抵抗値は通常、５０Ω／□より低いが、タッチスクリーンのシート抵抗値は通常、２００〜５００Ω／□の範囲である。
【００１６】
本発明の１つ以上の実施形態による製造方法は、ＯＬＥＤ照明パネルに用いることができる。ＯＬＥＤ照明パネルを用いて、ＬＥＤのような点光源と比べて広い発光領域を有する可撓性かつ見栄えの良い薄型発光パネルを形成することができる。本発明の１つ以上の実施形態によるＯＬＥＤ照明パネルで形成したそのような発光パネルは、任意の所望の形状を有するができ、様々な用途、例えば自動車の尾灯及び固有の設計の照明器具に用いることができる。
【００１７】
本発明の１つ以上の実施形態では、可撓性ＯＬＥＤ照明パネルは、フォトリソグラフ処理を用いずに任意の所望の形状及び／又はシート抵抗値を有する可撓性透明導電性電極層で形成される。その結果、例えば自動車、装飾照明器具、又は様々な他の用途で用いる任意の好適な形状／シート抵抗値の可撓性ＯＬＥＤ照明パネルを低いコストで製造することができる。
【００１８】
図１は、本明細書で開示する実施形態によるＡＢＯ３の形態の相関金属酸化物のペロブスカイト結晶構造体を例示する。例えば、ＳｒＶＯ３とＣａＶＯ３の単位格子を本発明の１つ以上の実施形態による製造方法で用いることができる。ＳｒＶＯ３では、Ａはストロンチウムであり、Ｂはバナジウムである。ＣａＶＯ３では、Ａはカルシウムであり、Ｂはバナジウムである。ＳｒＶＯ３は格子定数ｃ＝３．８４２オングストロームの立方晶ペロブスカイト構造を有するが、ＣａＶＯ３は格子定数ｃ＝３．７７０オングストロームで斜方晶的に歪んでいる。ＳｒＶＯ３のような立方晶ペロブスカイト構造体では、部分的に充填された電子殻を有する遷移金属バナジウム（Ｖ）はＢサイトを占め、Ｂサイトの中央に８面体を形成する６個の酸素（Ｏ）イオンで囲まれている（かつこれらのイオンに強固に結合している）。Ａサイトの材料としては第ＩＩＡ族材料、例えばマグネシウム（Ｍｇ）、カルシウム（Ｃａ）、ストロンチウム（Ｓｒ）、及びバリウム（Ｂａ）、並びにこれらの第ＩＩＡ族材料の組み合わせが挙げられる。Ｂサイトの材料としては、第ＶＢ族材料、例えばバナジウム（Ｖ）及びニオブ（Ｎｂ）、並びにこれらの第ＶＢ族材料の組み合わせが挙げられる。当業者は多くの遷移金属酸化物が類似の単位格子結晶構造を有していることを知っている。
【００１９】
相関材料中の高濃度の電子間でニオブの斥力が強いので、電子は他の電子に対して相関的に移動し、電子構造は単純な自由電子の構造でも完全なイオンの構造でもなく、むしろ両者の混合である。最終的な電子構造は、強力な紫外線吸収力を有する可視波長（４００〜７５０ｎｍ）の高い透明性に適した複合バンド構造を示す場合がある。
【００２０】
本発明の１つ以上の実施形態では、そのような相関金属酸化物を用いて任意の所望の形状及び／又は抵抗値の薄型可撓性透明導電性電極層を形成する。本発明の１つ以上の実施形態では、相関金属酸化物の薄型可撓性透明導電性電極層は超薄型である（例えば１０〜１００ｎｍ又は１０〜５０ｎｍ）。１つ以上の実施形態では、薄型可撓性透明導電性電極層は超平滑でもある。欠陥密度が高く、巨視的結晶化度が低く、つまり単位格子が広範囲にわたって整列しないので、低温で積層した相関金属層は、約１００Ω／□又はそれ以上のシート抵抗値と可視範囲で約８５％よりも高い透明度を示す場合がある。
【００２１】
図２Ａ及び図２Ｂに、本発明の１つ以上の実施形態による低温によるロールツーロール膜蒸着処理の概略図を示す。図２Ａに示すように、ロールツーロール膜蒸着処理は、真空スパッタリング法と化学蒸着法（ＣＶＤ）を含む場合がある。図２Ｂに示すように、ロールツーロール膜蒸着処理は、積層した層の厚さの均一性を高くするために湿式法、例えば「スロット金型コーティング」をさらに含んでもよい。本発明の１つ以上の実施形態では、相関金属膜をロールツーロール膜蒸着処理で可撓性透明基板に積層する。可撓性透明基板は、任意の可撓性高分子化合物、例えばポリエチレンテレフタラート（ＰＥＴ）及びポリエチレンナフタラート（ＰＥＮ）、並びに可撓性薄ガラス、例えばコーニング・ウィロー（Corning Willow）ガラスからなってもよい。
【００２２】
本発明の１つ以上の実施形態では、ＯＬＥＤ層を低いシート抵抗値を有するように設計された領域のみからの発光を可能にする可撓性相関ＴＣＥ層に積層して所望の形状のＯＬＥＤ発光パネルをもたらしてもよい。
【００２３】
図３に、膜の幅に対応するＵＶ光パルスレーザー照射による膜の温度を示す。ＵＶ光パルスレーザー照射の出力値及び持続時間が増大するにつれて、膜の温度は上昇する。本発明の１つ以上の実施形態では、可撓性透明基板の温度を８０℃未満に維持するために必要とされるＵＶ照射の出力値及び／又は持続時間は、可撓性透明基板の幅に対して決定される。このように、可撓性透明基板の温度を８０℃未満に維持するように照射の出力値及び持続時間を制御しつつ、相関金属膜で十分に高い焼鈍温度を生成することができる。ＵＶ照射により誘導される熱焼鈍中に、相関金属の単位格子の広範にわたる巨視的結晶整列が生じ、下方の基板に損傷を与えることなくシート抵抗値を所望の値に下げることができる。
【００２４】
図４に、本発明の１つ以上の実施形態による所望の形状の可撓性透明導電性電極を形成する処理の概略図を示す。
【００２５】
本発明の１つ以上の実施形態では、２軸走査レーザー焼鈍システム（４０２）を可撓性透明導電性電極層の製造に用いる。２軸走査レーザー焼鈍システム（４０２）では、レーザー光線（４０４）を２枚の走査鏡（４０６及び４０８）から順次反射させ、集束レンズ（図示せず）に通すことができる。走査鏡は、回転軸（４１０又は４１２）回りでレーザー光線を高速で屈折させることができる。走査鏡は、ガルバノスキャナーモーターで駆動することができる。本発明の１つ以上の実施形態では、ロールツーロール膜蒸着処理（４１４）は、膜を移動することを含み、単軸走査レーザー焼鈍システム（４０２）のみを必要とする。
【００２６】
ＯＬＥＤ照明パネルの用途では、例えば相関金属膜（４１６）を走査レーザー焼鈍システム（４０２）で照射して焼鈍し、１０Ω／□よりも低いシート抵抗値を有する領域を形成してもよい。他の多くの用途では、相関金属膜（４１６）を走査レーザー焼鈍システム（４０２）で照射して焼鈍し、１〜１００Ω／□の低い抵抗値を有する領域を形成してもよい。膜が焼鈍されるにつれて相関金属膜は結晶化し、膜のシート抵抗値は低減する。焼鈍する相関金属膜の領域を任意に選択することができる。さらに、ＵＶ光レーザー照射の出力値及び／又は焼鈍持続時間を調節することで相関金属膜の領域のシート抵抗値を任意に調整してもよい。
【００２７】
本発明の１つ以上の実施形態では、３００ｎｍ未満の波長のＵＶレーザーは相関金属膜による強い吸収力を示し、相関金属膜の焼鈍に用いられる。例えば、典型的なＵＶエキシマレーザー（ＫｒＦ、ＡｒＦ）は、１０〜１００ｍＪ／ｃｍ２の範囲のエネルギー密度で用いられ、１０〜１００ナノ秒のパルス持続時間を用いてもよい。
【００２８】
図５に、本発明の１つ以上の実施形態による透明導電性電極を製造する方法を例示する。
【００２９】
工程５００で、例えばロールツーロール積層処理により１０ｎｍ〜１００ｎｍの厚さの相関金属膜を可撓性透明基板に積層する。いくつかの実施形態では、相関金属膜は１０ｎｍ〜５０ｎｍの厚さを有しているのが好ましい。工程５０２で、走査ＵＶレーザー焼鈍システムにより相関金属膜を焼鈍する。工程５０２で用いた出力値及び焼鈍持続時間は、可撓性透明導電性電極層の対象となる用途に基づいて予め決定してもよい。工程５０４において、ＵＶ照射の出力値及び／又は持続時間を調整して可撓性透明基板の温度を８０℃未満に維持する。
【００３０】
対象となる用途に適した特定のシート抵抗値を得るのに要求される特定の出力値及び焼鈍持続時間は、膜の結晶化に応じて出力値と焼鈍持続時間の関数として決定してもよい。結晶化が進むにつれて膜のシート抵抗値は低下する。例えば、１０Ω／□よりも低い所定のシート抵抗値をＯＬＥＤ照明パネル用途に用い、他方で１〜１００Ω／□のシート抵抗値を他の多くの用途に用いてもよい。さらに、透明導電性電極を選択的に焼鈍して所望のシート抵抗値を有する領域を形成してもよい。
【００３１】
本発明の１つ以上の実施形態では、透明導電性電極は、異なる形状及び異なるシート抵抗値の複数の領域を含む。そのような透明導電性電極を用いて複数の装置、例えばＯＬＥＤ照明パネルとタッチセンサーを組み合わせて単一のパネルにしてもよい。
【００３２】
１つ以上の実施形態によれば、所望の任意の形状／シート抵抗値の可撓性透明導電性電極層を製造することができ、これによってより広範な用途を可能にする。本発明の１つ以上の実施形態では、任意の形状及びシート抵抗値の可撓性透明導電性電極層、可撓性ＯＬＥＤ照明パネル、タッチスクリーン、及びセンサーパネルの製造全体をロールツーロール処理で実現することができる。しかし、本発明の範囲を逸脱することなく他の処理、例えばフォトリソグラフ処理を用いることもできる。
【００３３】
本発明を限定的な数の実施形態について記載したが、当業者は本開示の利点により本明細書に開示した発明の範囲を逸脱しない他の実施形態を考案できることが分かっている。したがって、本発明の範囲は添付の特許請求の範囲のみにより限定されるべきである。
【図１】
2019519919.tif 000003
【図２Ａ】
2019519919.tif 000004
【図２Ｂ】
2019519919.tif 000005
【図３】
2019519919.tif 000006
【図４】
2019519919.tif 000007
【図５】
2019519919.tif 000008
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
１０ｎｍ〜１００ｎｍの厚さを有する相関金属膜を可撓性透明基板に積層する工程、
紫外光パルスにより前記相関金属膜を焼鈍する工程、並びに
前記積層する工程及び前記焼鈍する工程においてに前記可撓性透明基板の温度を８０℃未満に維持する工程を含む、可撓性透明導電性電極層を製造する方法。
【請求項２】
前記焼鈍する工程では、前記相関金属膜の第１の領域が第１の所定のシート抵抗値を有するまで前記第１の領域を焼鈍し、
前記第１の領域は、第１の所定の形状を有する、請求項１に記載の方法。
【請求項３】
前記第１の所定のシート抵抗値は１０Ω／□よりも低い、請求項２に記載の方法。
【請求項４】
前記焼鈍する工程では、さらに前記相関金属膜の第２の領域が第２の所定のシート抵抗値を有するまで前記第２の領域を焼鈍し、
前記第２の領域は、第２の所定の形状を有する、請求項２に記載の方法。
【請求項５】
前記第１の所定のシート抵抗値は１０Ω／□よりも低い、請求項４に記載の方法。
【請求項６】
前記第２の所定のシート抵抗値は１〜１００Ω／□である、請求項５に記載の方法。
【請求項７】
前記相関金属膜を前記可撓性透明基板に積層する前記工程にロールツーロール積層処理を用いる、請求項１〜６のいずれか一項に記載の方法。
【請求項８】
前記相関金属膜はＳｒＶＯ３又はＣａＶＯ３である、請求項１〜７のいずれか一項に記載の方法。
【請求項９】
有機発光ダイオード層を前記可撓性透明導電性電極層に積層して可撓性有機発光ダイオード照明パネルを製造する工程をさらに含む、請求項１〜８のいずれか一項に記載の方法。
【請求項１０】
可撓性透明基板に設けられ、１０ｎｍ〜１００ｎｍの厚さを有する焼鈍済み相関金属膜を含み、
前記相関金属膜は、前記可撓性透明基板の温度が８０℃未満に維持された状態でＵＶパルスを用いて焼鈍されており、
前記相関金属膜及び前記可撓性透明基板は、それぞれが異なる所定の形状と異なる所定のシート抵抗値を有する複数の領域を含む、装置。
【請求項１１】
前記相関金属膜及び可撓性透明基板は、タッチスクリーン装置、高性能窓用フィルム、又はセンサーに含まれる、請求項１０に記載の装置。
【請求項１２】
シート抵抗値が前記複数の領域のうちの少なくとも１つの領域で１０Ω／□よりも低い、請求項１０又は１１に記載の装置。
【請求項１３】
シート抵抗値が前記複数の領域のうちの少なくとも１つの他の領域で１〜１００Ω／□である、請求項１２に記載の装置。
【請求項１４】
前記相関金属膜及び前記可撓性透明基板はロールツーロール処理で製造されている、請求項１０〜１３のいずれか一項に記載の装置。
【請求項１５】
前記相関金属膜は１０ｎｍ〜５０ｎｍの厚さを有する、請求項１〜９のいずれか一項に記載の方法。
【請求項１６】
前記焼鈍済みの相関金属膜は１０ｎｍ〜５０ｎｍの厚さを有する、請求項１０〜１４のいずれか一項に記載の装置。
【請求項１７】
前記相関金属膜はＡＢＯ３の形態であり、Ａは第ＩＩＡ族材料の単体又は混合物であり、Ｂは第ＶＢ族材料の単体又は混合物である、請求項１〜９、１５のいずれか一項に記載の方法。
【国際調査報告】
2019519919.tif 000009